(57)【特許請求の範囲】
【請求項１】
ジカルボン酸化合物、ヒドロキシカルボン酸化合物及びジヒドロキシ化合物が含まれる組成物を溶融重縮合し、得られた反応生成物を固相重縮合することによって液晶ポリエステルを製造する方法であって、
前記組成物が、前記ジカルボン酸化合物、前記ヒドロキシカルボン酸化合物及び前記ジヒドロキシ化合物の合計を基準として、ジカルボン酸化合物を１０〜３０モル％、ｐ−ヒドロキシ安息香酸を４０〜８０モル％、及び芳香族ジヒドロキシ化合物を１０〜３０モル％含み（但し、これらの合計は１００モル％である）、
前記ジカルボン酸化合物は、下記式（１）で表されるジカルボン酸化合物、テレフタル酸及びイソフタル酸のうちの１種以上からなり、且つ、下記式（１）で表されるジカルボン酸化合物を、前記ジカルボン酸化合物、前記ヒドロキシカルボン酸化合物及び前記ジヒドロキシ化合物の合計を基準として、２モル％以上含み、
前記芳香族ジヒドロキシ化合物は、ハイドロキノン及び４，４’−ジヒドロキシビフェニルのうちの１種以上を含み、
前記溶融重縮合の重縮合温度が３１５℃以下であり、前記固相重縮合の重縮合温度が３１５℃以下である、液晶ポリエステルの製造方法。
【化１】
0005726610.tif 000017
【請求項２】
前記組成物が、前記ジカルボン酸化合物、前記ヒドロキシカルボン酸化合物及び前記ジヒドロキシ化合物の合計を基準として、前記式（１）で表されるジカルボン酸化合物を１０〜３０モル％含んでなるものである、請求項１に記載の液晶ポリエステルの製造方法。
【発明の詳細な説明】
【技術分野】
【０００１】
本発明は、液晶ポリエステルの製造方法に関するものである。
【背景技術】
【０００２】
近年、繊維、フィルムもしくは成形品用等において、耐熱性、機械的特性、耐薬品性等に優れた材料が求められている。これらに対応する材料として液晶性ポリマーが注目されている。その一種として、芳香族ジカルボン酸を含むジカルボン酸化合物と、芳香族ジオールを含むジヒドロキシ化合物とを縮重合して製造される液晶ポリエステルがある。
【０００３】
液晶ポリエステルの組成については、ポリマー特性の向上を目的とした検討がこれまでにもなされている。例えば、液晶ポリエステルの機械的特性を向上させる目的で、ｐ−ヒドロキシ安息香酸などのヒドロキシカルボン酸化合物や、シクロヘキサンジカルボン酸成分を含有する液晶ポリエステルが提案されている（例えば、下記特許文献１を参照）。
【先行技術文献】
【特許文献】
【０００４】
【特許文献１】特開平２−００４８２２号公報
【発明の概要】
【発明が解決しようとする課題】
【０００５】
ところで、上記のような液晶ポリエステルは、通常、原料モノマーを反応容器に仕込んで加熱溶融して攪拌混合しながら縮重合反応を進める溶融縮重合によって製造される。このような溶融重縮合においては、反応が進行し重合度（分子量）増大によって重合体（ポリマー）の融点が上昇するので、溶融状態を保ちながら反応を均一に進めるため反応温度を上げていく必要がある。
【０００６】
しかし、上記の工程で耐熱性や機械的特性を確保するために重合度を高めていくと、熱履歴によって液晶ポリエステルが茶色に着色しやすくなってしまう。
【０００７】
本発明は、上記事情に鑑みてなされたものであり、十分な耐熱性及び機械的特性を有し、且つ着色が十分抑制された液晶ポリエステルを得ることができる液晶ポリエステルの製造方法を提供することを目的とする。
【課題を解決するための手段】
【０００８】
上記課題を解決するために本発明者らは、鋭意検討した結果、特定の化合物を含む組成物を特定の温度で溶融重縮合し、得られた反応生成物を特定の温度で固相重縮合することによって、十分な耐熱性及び機械的特性を有しながらも着色が十分抑制された液晶ポリエステルが得られることを見出し、本発明を完成するに至った。
【０００９】
本発明の液晶ポリエステルの製造方法は、ジカルボン酸化合物、ヒドロキシカルボン酸化合物及びジヒドロキシ化合物が含まれる組成物を溶融重縮合し、得られた反応生成物を固相重縮合することによって液晶ポリエステルを製造する方法であって、上記組成物が、上記ジカルボン酸化合物、上記ヒドロキシカルボン酸化合物及び上記ジヒドロキシ化合物の合計を基準として、ジカルボン酸化合物を１０〜３０モル％、ｐ−ヒドロキシ安息香酸を４０〜８０モル％、及び芳香族ジヒドロキシ化合物を１０〜３０モル％含み（但し、これらの合計は１００モル％である）、上記ジカルボン酸化合物は、下記式（１）で表されるジカルボン酸化合物、テレフタル酸及びイソフタル酸のうちの１種以上からなり、且つ、下記式（１）で表されるジカルボン酸化合物を、上記ジカルボン酸化合物、上記ヒドロキシカルボン酸化合物及び上記ジヒドロキシ化合物の合計を基準として、２モル％以上含み、上記芳香族ジヒドロキシ化合物は、ハイドロキノン及び４，４’−ジヒドロキシビフェニルのうちの１種以上を含み、上記溶融重縮合の重縮合温度が３１５℃以下であり、上記固相重縮合の重縮合温度が３１５℃以下である。
【００１０】
【化１】
0005726610.tif 000002
【００１１】
本発明の液晶ポリエステルの製造方法によれば、上記構成を有することにより、十分な耐熱性及び機械的特性を有しながらも着色が十分抑制された色の良い液晶ポリエステルを得ることができる。このような効果を得ることができる理由を本発明者らは以下のとおり考えている。まず、上記特定の組成物の溶融重縮合を上記の温度範囲に抑えて低い重合度で行うことにより、溶融体（液）の攪拌が容易となり重合度のばらつきが抑制できることが考えられる。そして、重合度が均一な反応生成物を固相重縮合に供することにより、上記の温度範囲に抑えても耐熱性や機械的特性が十分確保される重合度のポリマーを十分得ることができ、着色も十分抑制できることが考えられる。
【００１２】
ところで、ＬＥＤ（発光ダイオード）発光装置においてはＬＥＤの光利用率を高めるために、ＬＥＤ素子の周囲にリフレクター（白色の反射枠）が設けられる。ＬＥＤリフレクター用の成形材料として、液晶ポリエステルと、酸化チタンなどの白色顔料とを配合した液晶ポリエステル樹脂組成物が用いられることがある。このとき液晶ポリエステルの着色の度合いが大きいと、リフレクターの光反射率を十分確保するためには白色顔料の配合量を高める必要がある。また、白色顔料の配合量の増加はリフレクターの物性に影響することもある。これに対して、本発明の液晶ポリエステルの製造方法によれば、特定の組成物を用いて溶融重縮合及び固相重縮合における反応温度を上記のとおり調整することにより、十分な機械的特性及び耐熱性を有しつつ着色が一層抑制された液晶ポリエステルを得ることができる。本発明の方法により得られる液晶ポリエステルを用いることにより、白色顔料の配合量を増加することなしに或いは低減しても十分な光反射率を得ることができ、耐光性、機械的特性及び耐熱性を更に高水準で満足する成形体を得ることが容易となる。
【００１３】
また、液晶ポリエステルが上記の用途に用いられる場合、本発明の方法により得られる液晶ポリエステルによれば、波長４８０ｎｍの光に対して十分な光反射率が得られるのみならず、ＬＥＤの素子から発生する光による変色が少なく光反射率が低下しにくいという知見を本発明者らは得ている。
【００１４】
本発明の液晶ポリエステルの製造方法において、溶融時の液晶性の発現および耐熱性の観点から、上記組成物が、上記ジカルボン酸化合物、上記ヒドロキシカルボン酸化合物及び上記ジヒドロキシ化合物の合計を基準として、上記式（１）で表されるジカルボン酸化合物を１０〜３０モル％、ｐ−ヒドロキシ安息香酸を４０〜８０モル％、及び下記一般式（２）で表される芳香族ジヒドロキシ化合物を１０〜３０モル％含んでなるものであることが好ましい。
【００１５】
【化２】
0005726610.tif 000003
［式（２）中、Ｘは芳香環を有する２価の基を示す。］
【００１６】
また、耐熱性、成形加工性の観点から、上記液晶ポリエステルが、上記式（１）で表されるジカルボン酸化合物を２〜２９モル％、ｐ−ヒドロキシ安息香酸を４０〜８０モル％、下記一般式（２）で表される芳香族ジヒドロキシ化合物を１０〜３０モル％、及び下記一般式（３）で表される芳香族ジカルボン酸化合物を１〜２８モル％含んでなるものであり、上記一般式（３）で表される芳香族ジカルボン酸化合物としてイソフタル酸を１モル％以上含むことが好ましい。
【００１７】
【化３】
0005726610.tif 000004
［式（２）中、Ｘは芳香環を有する２価の基を示す。］
【００１８】
【化４】
0005726610.tif 000005
［式（３）中、Ｙは芳香環を有する２価の基を示す。］
【発明の効果】
【００１９】
本発明によれば、十分な耐熱性及び機械的特性を有し、且つ着色が十分抑制された液晶ポリエステルを得ることができる液晶ポリエステルの製造方法を提供することができる。
【発明を実施するための形態】
【００２０】
本実施形態の液晶ポリエステル（以下「ＬＣＰ」という場合もある。）の製造方法は、ジカルボン酸化合物、ヒドロキシカルボン酸化合物及びジヒドロキシ化合物が含まれる組成物を溶融重縮合する第１工程と、第１工程で得られた反応生成物を固相重縮合する第２工程と、を備える。
【００２１】
まず、液晶ポリエステルの原料であり、上記第１工程の溶融重縮合に供される組成物について説明する。
【００２２】
本実施形態に係る組成物は、ジカルボン酸化合物、ヒドロキシカルボン酸化合物及びジヒドロキシ化合物の合計を基準として、下記式（１）で表されるジカルボン酸化合物を２〜３０モル％及びｐ−ヒドロキシ安息香酸を４０〜８０モル％含む。
【００２３】
【化５】
0005726610.tif 000006
【００２４】
上記式（１）で表されるジカルボン酸化合物としては、１，３−シクロへキサンジカルボン酸及び１，４−シクロへキサンジカルボン酸が挙げられる。これらは、１種を単独で又は２種を組み合わせて用いることができる。
【００２５】
上記組成物における上記式（１）で表されるジカルボン酸化合物の上記含有割合が２モル％を下回ると、十分な機械的特性や耐光性能が得られず、３０モル％を超えると、十分な耐熱性や成形加工性が得られない。耐光性、機械的特性、耐熱性、及び成形加工性のバランスの観点から、式（１）で表されるジカルボン酸化合物の含有割合は、ジカルボン酸化合物、ヒドロキシカルボン酸化合物及びジヒドロキシ化合物の合計を基準として、５〜２５モル％であることが好ましく、１５〜２０モル％であることがより好ましい。
【００２６】
本実施形態においては、十分な耐熱性、機械的特性を有し、且つ着色が十分抑制されたＬＣＰを得る観点から、上記組成物が、１，４−シクロへキサンジカルボン酸を、ジカルボン酸化合物、ヒドロキシカルボン酸化合物及びジヒドロキシ化合物の合計を基準として、５〜２５モル％含むことが好ましい。
【００２７】
上記組成物におけるｐ−ヒドロキシ安息香酸の上記含有割合が４０モル％を下回ると、十分な成形加工性、耐熱性が得られず、８０モル％を超えると、十分な成形加工性、耐熱性が得られない。成形加工性及び耐熱性の双方を向上させる観点から、ｐ−ヒドロキシ安息香酸の含有割合は、ジカルボン酸化合物、ヒドロキシカルボン酸化合物及びジヒドロキシ化合物の合計を基準として、５０〜７０モル％であることが好ましく、６０〜７０モル％であることがより好ましい。
【００２８】
上記組成物は、更に、下記一般式（２）で表される芳香族ジヒドロキシ化合物、又は、下記一般式（２）で表される芳香族ジヒドロキシ化合物と下記一般式（３）で表される芳香族ジカルボン酸化合物とを含有することができる。
【００２９】
【化６】
0005726610.tif 000007
［式（２）中、Ｘは芳香環を有する２価の基を示す。］
【００３０】
【化７】
0005726610.tif 000008
［式（３）中、Ｙは芳香環を有する２価の基を示す。］
【００３１】
上記組成物が上記一般式（２）で表される芳香族ジヒドロキシ化合物又は上記一般式（３）で表される芳香族ジカルボン酸化合物を含有する場合、式（２）で表される化合物及び式（３）で表される化合物はそれぞれ１種又は２種以上組み合わせて用いることができる。
【００３２】
上記一般式（２）及び（３）で表される化合物としてはそれぞれ、下記一般式（２−１）及び（３−１）で表される化合物が挙げられる。
【００３３】
【化８】
0005726610.tif 000009
【化９】
0005726610.tif 000010
式（２−１）及び式（３−１）中、Ａｒ１及びＡｒ２は２価の芳香族基を示し、Ｘ１及びＹ１は芳香環を有する２価の基を示し、ｓ及びｔは、０又は１の整数を示す。
【００３４】
Ａｒ１及びＡｒ２としては、耐熱性及び成形加工性の点で、下記式（Ａｒ−１）又は（Ａｒ−２）で表される２価の芳香族基が好ましい。なお、式（Ａｒ−１）で表されるベンゼン環の２つの結合手はメタ位又はパラ位の関係にある。
【００３５】
【化１０】
0005726610.tif 000011
【化１１】
0005726610.tif 000012
【００３６】
Ｘ１としては、下記式（２−２）で表される２価の基が挙げられる。
【００３７】
【化１２】
0005726610.tif 000013
式（２−２）中、Ｌ１は、２価の炭化水素基、−Ｏ−、−Ｓ−、−ＣＯ−、−ＳＯ−、又は−ＳＯ２−を示し、ｕは、０又は１の整数を示す。２価の炭化水素基としては、炭素数１〜３のアルカンジイル基が挙げられ、そのうち、−Ｃ（ＣＨ３）２−又は−ＣＨ（ＣＨ３）−が好ましい。なお、式（２−２）中のベンゼン環の２つの結合手はメタ位又はパラ位の関係にある。
【００３８】
Ｙ１としては、下記式（３−２）で表される２価の基が挙げられる。
【００３９】
【化１３】
0005726610.tif 000014
式（３−２）中、Ｌ２は、２価の炭化水素基、−Ｏ−、−Ｓ−、−ＳＯ−、−ＣＯ−、又は−ＳＯ２−を示し、ｖは、０又は１の整数を示す。２価の炭化水素基としては、炭素数１〜３のアルカンジイル基が挙げられ、そのうち、−Ｃ（ＣＨ３）２−又は−ＣＨ（ＣＨ３）−が好ましい。なお、式（３−２）中のベンゼン環の２つの結合手はメタ位又はパラ位の関係にある。
【００４０】
上記組成物が、上記一般式（２）で表される化合物を更に含有する場合、式（１）で表される化合物、ｐ−ヒドロキシ安息香酸及び式（２）で表される化合物の含有割合は、それらの合計が１００モル％となり、式（１）の化合物の含有割合と式（２）の化合物の含有割合とが等しくなるように設定することができる。
【００４１】
具体的には、上記式（１）で表される化合物を１０〜３０モル％、ｐ−ヒドロキシ安息香酸を４０〜８０モル％、及び上記一般式（２）で表される化合物を１０〜３０モル％含む組成物（以下、第１の組成物という場合もある。）を溶融重縮合に供することができる。
【００４２】
上記一般式（２）で表される化合物としては、具体的には、例えば、ハイドロキノン、４，４’−ジヒドロキシビフェニル、４，４’−ジヒドロキシベンゾフェノン、２，６−ナフタレンジオール、４，４’−イソプロピリデンジフェノール、及びビスフェノールＳなどが挙げられる。これらは、１種を単独で又は２種以上を組み合わせて用いることができる。
【００４３】
第１の組成物においては、上記一般式（２）で表される化合物として、４，４’−ジヒドロキシビフェニルを１５〜２５モル％含有することが好ましい。
【００４４】
上記組成物が、式（２）で表される化合物と式（３）で表される化合物とを更に含有する場合、式（１）で表される化合物、ｐ−ヒドロキシ安息香酸、式（２）で表される化合物及び式（３）で表される化合物の含有割合は、それらの合計が１００モル％となり、式（１）の化合物及び（３）の化合物の含有割合の合計と式（２）の化合物の含有割合とが等しくなるように設定することができる。
【００４５】
具体的には、上記式（１）で表される化合物を２〜２９モル％、ｐ−ヒドロキシ安息香酸を４０〜８０モル％、上記一般式（２）で表される化合物を１０〜３０モル％、及び上記一般式（３）で表される化合物を１〜２８モル％含む組成物（以下、第２の組成物という場合もある。）を溶融重縮合に供することができる。
【００４６】
上記一般式（３）で表される化合物としては、具体的には、例えば、テレフタル酸、イソフタル酸、２，６−ナフタレンジカルボン酸、４，４’−ビフェニルジカルボン酸、ベンゾフェノン−４，４’−ジカルボン酸などが挙げられる。これらは、１種を単独で又は２種以上を組み合わせて用いることができる。
【００４７】
第２の組成物においては、成形加工性、耐熱性の点で、イソフタル酸を、組成物中に１〜５モル％含有させることが好ましい。
【００４８】
また、第２の組成物には、耐光性、耐熱性の観点から、１，４−シクロへキサンジカルボン酸を１０〜２０モル％含有させることが好ましい。更に、成形加工性、耐熱性の観点から、４，４’−ジヒドロキシビフェニルを１５〜２０モル％含有させることが好ましい。
【００４９】
本実施形態の方法では、上述した組成物を溶融重縮合する第１工程が行われる。このとき、溶融重縮合時間を短縮し第１工程中の熱履歴の影響を低減させるため、モノマーの水酸基を予めアセチル化した後に溶融重縮合を行うことが好ましい。さらに、第１工程を簡略化するために、アセチル化は反応槽中のモノマーに無水酢酸を供給して行うのが好ましく、このアセチル化工程を溶融重縮合工程と同じ反応槽を用いて行うのが好ましい。すなわち、反応槽中で無水酢酸による原料モノマーのアセチル化反応を行い、反応終了後昇温して重縮合反応に移行するのが好ましい。また、無水酢酸は、無水酢酸過剰量がモノマーの水酸基のモル数に対して１〜１０モル％となるように供給することが好ましい。無水酢酸過剰量が１モル％未満であると、反応速度が遅くなりＬＣＰが着色する傾向にあり、１０モル％を超えると残存無水酢酸の影響でＬＣＰが着色する傾向にある。
【００５０】
アセチル化されたモノマーは、脱酢酸反応を伴いながら溶融重縮合反応を行うことができる。反応槽としては、モノマー供給手段、酢酸排出手段、溶融ポリエステル抜き出し手段および攪拌手段を備えた反応槽を用いることが好ましい。このような反応槽（重縮合装置）は公知のものから適宜選択することができる。
【００５１】
第１工程における溶融重縮合温度は３１５℃以下とすることが必要であるが、好ましくは２９０℃〜３１０℃である。この温度が２９０℃未満であると、十分な重合度のプレポリマーが得られなくなる傾向にあり、３１０℃を超えると、着色しやすくなる傾向にある。なお、上記の溶融重縮合温度とは、反応槽内部に設置した熱電対により検出できる溶融重合体の温度である。
【００５２】
また、溶融重縮合温度の昇温速度は０．１〜５．０℃毎分の範囲で昇温させることが好ましい。更に好ましくは０．３〜３．０℃毎分の範囲である。この昇温速度が０．１℃毎分以下であると、生産効率が著しく低下し、５．０℃毎分以上であると、未反応成分が多くなり、第２工程での着色の原因となる恐れがある。
【００５３】
本実施形態においては、アセチル化反応終了後、昇温して重縮合を開始し、０．１℃／分〜２℃／分の範囲で昇温して、最終到達温度として２９０〜３１５℃まで上昇させるのが好ましい。このように、重縮合の進行により生成重合体の溶融温度が上昇するのに対応して重縮合温度も上昇させることが好ましい。
【００５４】
重縮合反応では、ポリエステルの重縮合触媒として公知の触媒を使用することができる。触媒としては、酢酸マグネシウム、酢酸第一錫、テトラブチルチタネート、酢酸鉛、酢酸ナトリウム、酢酸カリウムなどの金属触媒、Ｎ−メチルイミダゾールなどの有機化合物触媒等が挙げられる。
【００５５】
溶融重縮合において、その反応槽中の溶融重合体の温度が２００℃以上、好ましくは２２０℃〜３１５℃に達したところで、低重合度の液晶ポリエステルを溶融状態のまま重合槽から抜き出し、スチールベルトやドラムクーラー等の冷却機へ供給し、冷却して固化させる。
【００５６】
ついで、固化した低重合度の液晶ポリエステルを、後続の固相重縮合反応に適した大きさに粉砕する。粉砕方法は特に限定されないが、例えば、ホソカワミクロン社製のフェザーミル、ビクトミル、コロプレックス、パルベラーザー、コントラプレックス、スクロールミル、ＡＣＭパルベラーザー等の衝撃式粉砕機、マツボー社製の架砕式粉砕機であるロールグラニュレーター等の装置を使用する方法が好ましい例として挙げられる。特に好ましくは、ホソカワミクロン（株）製のフェザーミルを使用する方法である。本実施形態においては、粉砕物の粒径に特に制限はないが、工業フルイ（タイラーメッシュ）で４メッシュ通過〜２０００メッシュ不通の範囲が好ましく、５メッシュ〜２０００メッシュ（０．０１〜４ｍｍ）の範囲にあればさらに好ましく、９メッシュ〜１４５０メッシュ（０．０２〜２ｍｍ）の範囲にあれば最も好ましい。
【００５７】
本実施形態に係る第２の工程では、上記の粉砕工程で得られた粉砕物（プレポリマー）を固相重縮合して目的の液晶ポリエステルを得る。
【００５８】
固相重縮合工程に使用する装置、運転条件には特に制限はなく、ロータリーキルンなど公知の装置および方法を用いることができる。
【００５９】
第２工程における固相重縮合温度は３１５℃以下とすることが必要であるが、好ましくは２９０℃〜３１０℃である。この温度が２９０℃未満であると、十分な重合度の液晶ポリエステルが得られにくくなる傾向にあり、３１０℃を超えると、着色しやすくなる傾向にある。なお、上記の固相重縮合温度とは、反応槽内部に設置した熱電対により検出できるポリマー粉体の温度である。
【００６０】
本実施形態の方法によってサーモトロピック液晶ポリエステルが得られる。このことは以下の手順により確認することができる。ジャパンハイテック（株）製の顕微鏡用冷却加熱ステージ１０００２型を備えたオリンパス（株）社製の偏光顕微鏡ＢＨ−２を用い、ポリエステル試料を顕微鏡加熱ステージ上にて加熱溶融させる。そして、溶融時に１００倍、２００倍の倍率にて観察することにより、光学異方性の有無を確認することができる。
【００６１】
本発明の製造方法によって得られる液晶ポリエステルは、ＬＥＤリフレクター成形用の樹脂組成物の樹脂成分として好適に用いることができる。
【実施例】
【００６２】
以下、実施例により本発明をさらに具体的に説明するが、本発明は以下の実施例に限定されるものではない。
【００６３】
＜液晶ポリエステルの製造＞
まず、液晶ポリエステルの製造例を以下に示す。また、製造した各ポリエステルのモノマー組成（モル％）、重縮合温度及び融点を表１に示す。
【００６４】
（実施例１：液晶ポリエステル（Ａ）の製造）
ＳＵＳ３１６を材質とし、ダブルヘリカル攪拌翼を有する内容積６Ｌの重合反応槽（日東高圧株式会社製）に、ｐ−ヒドロキシ安息香酸（上野製薬株式会社製）０．８３ｋｇ（６．０モル）、４，４’−ジヒドロキシビフェニル（本州化学工業株式会社製）０．３７ｋｇ（２．０モル）、１，４−シクロヘキサンジカルボン酸（イーストマンケミカル社製）０．３４ｋｇ（２．０モル）、触媒として酢酸カリウム（キシダ化学株式会社製）０．１５ｇ、及び、酢酸マグネシウム（キシダ化学株式会社製）０．５０ｇを仕込み、重合反応槽の減圧−窒素注入を２回行って窒素置換を行った後、無水酢酸１．０７kｇ（１０．５モル）を更に添加し、攪拌翼の回転速度を７０ｒｐｍとし、１．５時間かけて１５０℃まで昇温し、還流状態で２時間アセチル化反応を行った。
【００６５】
アセチル化終了後、酢酸留出状態にした重合反応槽を０．５℃／分で昇温して、槽内の溶融体温度が３１０℃になったところで重合物を反応槽下部の抜き出し口から取り出し、冷却固化した。得られた重合物をホソカワミクロン株式会社製の粉砕機により目開き２．０ｍｍの篩を通過する大きさに粉砕してプレポリマーを得た。
【００６６】
次に、上記で得られたプレポリマーを入江商会製固相重合装置（ロータリーキルン）に充填し、窒素を０．１Ｎｍ３／ｈｒの流速にて流通し、回転速度５ｒｐｍでヒーター温度を室温から１９０℃まで３時間かけて昇温した後、２８０℃まで５時間かけて昇温し、更に３２０℃まで３時間かけて昇温し、その温度を保持して固相重縮合を行った。キルン内のポリマー粉体温度が３００℃に到達したことを確認して加熱を停止し、キルンを回転しながら４時間かけて冷却した。固相重縮合後のポリマーの溶融状態を偏光顕微鏡下で観察したところ光学異方性を示しており、液晶性が確認された。こうして、粉体状のサーモトロピック液晶ポリエステル（Ａ）約１．５ｋｇを得た。得られたサーモトロピック液晶ポリエステル（Ａ）の融点は３４５℃であった。
【００６７】
（実施例２：液晶ポリエステル（Ｂ）の製造）
ＳＵＳ３１６を材質とし、ダブルヘリカル攪拌翼を有する６Ｌの重合反応槽（日東高圧株式会社製）に、ｐ−ヒドロキシ安息香酸（上野製薬株式会社製）１．１０ｋｇ（８．０モル）、４，４’−ジヒドロキシビフェニル（本州化学工業株式会社製）０．１９ｋｇ（１．０モル）、１，４−シクロヘキサンジカルボン酸（イーストマンケミカル社製）０．１７ｋｇ（１．０モル）、触媒として酢酸カリウム（キシダ化学株式会社製）０．１５ｇ、及び、酢酸マグネシウム（キシダ化学株式会社製）０．５０ｇを仕込み、重合反応槽の減圧−窒素注入を２回行って窒素置換を行った後、無水酢酸１．０７kｇ（１０．５モル）を更に添加し、攪拌翼の回転速度を７０ｒｐｍとし、１．５時間かけて１５０℃まで昇温し、還流状態で２時間アセチル化反応を行った。
【００６８】
次に、実施例１と同様にして、プレポリマーを得た後、固相重合を行って、サーモトロピック液晶ポリエステル（Ｂ）を得た。得られたサーモトロピック液晶ポリエステルの融点は３４２℃であった。
【００６９】
（実施例３：液晶ポリエステル（Ｃ）の製造）
ＳＵＳ３１６を材質とし、ダブルヘリカル攪拌翼を有する６Ｌの重合反応槽（日東高圧株式会社製）に、ｐ−ヒドロキシ安息香酸（上野製薬株式会社製）０．５５ｋｇ（４．０モル）、４，４’−ジヒドロキシビフェニル（本州化学工業株式会社製）０．５６ｋｇ（３．０モル）、１，４−シクロヘキサンジカルボン酸（イーストマンケミカル社製）０．５２ｋｇ（３．０モル）、触媒として酢酸カリウム（キシダ化学株式会社製）０．１５ｇ、及び、酢酸マグネシウム（キシダ化学株式会社製）０．５０ｇを仕込み、重合反応槽の減圧−窒素注入を２回行って窒素置換を行った後、無水酢酸１．０７kｇ（１０．５モル）を更に添加し、攪拌翼の回転速度を７０ｒｐｍとし、１．５時間かけて１５０℃まで昇温し、還流状態で２時間アセチル化反応を行った。
【００７０】
次に、実施例１と同様にして、プレポリマーを得た後、固相重合を行って、サーモトロピック液晶ポリエステル（Ｃ）を得た。得られたサーモトロピック液晶ポリエステルの融点は３５０℃であった。
【００７１】
（実施例４：液晶ポリエステル（Ｄ）の製造）
ＳＵＳ３１６を材質とし、ダブルヘリカル攪拌翼を有する６Ｌの重合反応槽（日東高圧株式会社製）に、ｐ−ヒドロキシ安息香酸（上野製薬株式会社製）０．８３ｋｇ（６．０モル）、４，４’−ジヒドロキシビフェニル（本州化学工業株式会社製）０．３７ｋｇ（２．０モル）、１，４−シクロヘキサンジカルボン酸（イーストマンケミカル社製）０．２９ｋｇ（１．７モル）、イソフタル酸（エイ・ジイ・インターナショナル製）０．０５ｋｇ（０．３モル）、触媒として酢酸カリウム（キシダ化学株式会社製）０．１５ｇ、及び、酢酸マグネシウム（キシダ化学株式会社製）０．５０ｇを仕込み、重合反応槽の減圧−窒素注入を２回行って窒素置換を行った後、無水酢酸１．０７kｇ（１０．５モル）を更に添加し、攪拌翼の回転速度を７０ｒｐｍとし、１．５時間かけて１５０℃まで昇温し、還流状態で２時間アセチル化反応を行った。
【００７２】
次に、実施例１と同様にして、プレポリマーを得た後、固相重合を行って、サーモトロピック液晶ポリエステル（Ｄ）を得た。得られたサーモトロピック液晶ポリエステルの融点は３４０℃であった。
【００７３】
（実施例５：液晶ポリエステル（Ｅ）の製造）
ＳＵＳ３１６を材質とし、ダブルヘリカル攪拌翼を有する６Ｌの重合反応槽（日東高圧株式会社製）に、ｐ−ヒドロキシ安息香酸（上野製薬株式会社製）０．５５ｋｇ（４．０モル）、４，４’−ジヒドロキシビフェニル（本州化学工業株式会社製）０．５６ｋｇ（３．０モル）、１，４−シクロヘキサンジカルボン酸（イーストマンケミカル社製）０．０３ｋｇ（０．２モル）、テレフタル酸（三井化学株式会社製）０．３８ｋｇ（２．３モル）イソフタル酸（エイ・ジイ・インターナショナル製）０．０８ｋｇ（０．５モル）、触媒として酢酸カリウム（キシダ化学株式会社製）０．１５ｇ、及び、酢酸マグネシウム（キシダ化学株式会社製）０．５０ｇを仕込み、重合反応槽の減圧−窒素注入を２回行って窒素置換を行った後、無水酢酸１．０７kｇ（１０．５モル）を更に添加し、攪拌翼の回転速度を７０ｒｐｍとし、１．５時間かけて１５０℃まで昇温し、還流状態で２時間アセチル化反応を行った。
【００７４】
次に、実施例１と同様にして、プレポリマーを得た後、固相重合を行って、サーモトロピック液晶ポリエステル（Ｅ）を得た。得られたサーモトロピック液晶ポリエステルの融点は３３８℃であった。
【００７５】
（比較例１：液晶ポリエステル（Ｆ）の製造）
実施例１と同様にしてアセチル化まで行った。アセチル化終了後、酢酸留出状態にした重合反応槽を０．５℃／分で昇温して、槽内の溶融体温度が３２０℃になったところで重合物を反応槽下部の抜き出し口から取り出し、冷却固化した。得られた重合物をホソカワミクロン株式会社製の粉砕機により目開き２．０ｍｍの篩を通過する大きさに粉砕してプレポリマーを得た。プレポリマーは茶色くなった。
【００７６】
上記のプレポリマーを用いたこと以外は実施例１と同様にして固相重合を行って、サーモトロピック液晶ポリエステル（Ｆ）を得た。得られたサーモトロピック液晶ポリエステルの融点は３６０℃であったが、茶色く着色していた。
【００７７】
（比較例２：液晶ポリエステル（Ｇ）の製造）
実施例１と同様にしてプレポリマーを得た。
【００７８】
次に、上記で得られたプレポリマーを入江商会製固相重合装置（ロータリーキルン）に充填し、窒素を０．１Ｎｍ３／ｈｒの流速にて流通し、回転速度５ｒｐｍでヒーター温度を室温から１９０℃まで３時間かけて昇温した後、２８０℃まで５時間かけて昇温し、更に３４０℃まで４．２時間かけて昇温し、その温度を保持して固相重縮合を行った。キルン内のポリエステル粉体温度が３２０℃に到達したことを確認して加熱を停止し、キルンを回転しながら４時間かけて冷却し、粉体状のサーモトロピック液晶ポリエステル（Ｇ）約１．５ｋｇを得た。得られたサーモトロピック液晶ポリエステル（Ｇ）の融点は３５５℃であったが、茶色く着色していた。
【００７９】
（比較例３：液晶ポリエステル（Ｈ）の製造）
ＳＵＳ３１６を材質とし、ダブルヘリカル攪拌翼を有する６Ｌの重合反応槽（日東高圧株式会社製）に、ｐ−ヒドロキシ安息香酸（上野製薬株式会社製）０．４１ｋｇ（３．０モル）、４，４’−ジヒドロキシビフェニル（本州化学工業株式会社製）０．６５ｋｇ（３．５モル）、１，４−シクロヘキサンジカルボン酸（イーストマンケミカル社製）０．６０ｋｇ（３．５モル）、触媒として酢酸カリウム（キシダ化学株式会社製）０．１５ｇ、及び、酢酸マグネシウム（キシダ化学株式会社製）０．５０ｇを仕込み、重合反応槽の減圧−窒素注入を２回行って窒素置換を行った後、無水酢酸１．０７kｇ（１０．５モル）を更に添加し、攪拌翼の回転速度を７０ｒｐｍとし、１．５時間かけて１５０℃まで昇温し、還流状態で２時間アセチル化反応を行った。
【００８０】
次に、実施例１と同様にして、プレポリマーを得た後、固相重合を行って、サーモトロピック液晶ポリエステル（Ｈ）を得た。得られたサーモトロピック液晶ポリエステルの融点は３２５℃であった。
【００８１】
（比較例４：液晶ポリエステル（Ｉ）の製造）
実施例１と同様にしてアセチル化まで行った。アセチル化終了後、酢酸留出状態にした重合反応槽を０．５℃／分で昇温して、槽内の溶融体温度が３６０℃になったところで重合物を反応槽下部の抜き出し口から取り出し、冷却固化した。得られた重合物をホソカワミクロン株式会社製の粉砕機により目開き２．０ｍｍの篩を通過する大きさに粉砕して、粉体状のサーモトロピック液晶ポリエステル（Ｉ）約１．５ｋｇを得た。得られたサーモトロピック液晶ポリエステル（Ｉ）の融点は３４５℃であっが、茶色く着色していた。
【００８２】
【表１】
0005726610.tif 000015
【００８３】
表１中、ＣＨＤＡは１，４−シクロヘキサンジカルボン酸、ＨＢＡはｐ−ヒドロキシ安息香酸、ＢＰは４，４’−ジヒドロキシビフェニル、ＩＰＡはイソフタル酸、ＴＰＡはテレフタル酸を示す。
【００８４】
液晶ポリエステルの融点は、次の方法で測定した。
（融点の測定）
液晶ポリエステルの融点は、セイコー電子工業(株)製の示差走査熱量計（ＤＳＣ）により、リファレンスとしてα−アルミナを用いて測定した。このとき、昇温速度２０℃／分で室温から４２０℃まで昇温してポリマーを完全に融解させた後、速度１０℃／分で１５０℃まで降温し、更に２０℃／分の速度で４２０℃まで昇温するときに得られる吸熱ピークの頂点を融点とした。
【００８５】
液晶ポリエステルの光学異方性については、次の方法で確認した。
（光学異方性の確認）
ジャパンハイテック（株）製の顕微鏡用冷却加熱ステージ１０００２型を備えたオリンパス（株）社製の偏光顕微鏡ＢＨ−２を用い、ポリエステル試料を顕微鏡加熱ステージ上にて加熱溶融させ、溶融時に１００倍、２００倍の倍率にて観察して光学異方性の有無を確認した。
【００８６】
＜光反射率測定用試験片の作製＞
まず、以下の手順で液晶ポリエステル樹脂組成物のペレットを作製した。
【００８７】
上記の実施例及び比較例で得られた液晶ポリエステル（Ａ）〜（Ｉ）それぞれ１００質量部に対して、酸化チタン粒子（堺化学工業（株）製、ＳＲ−１）を１００質量部の割合で予め混合し、その混合物をエアーオーブン中で１５０℃にて２時間乾燥した。この乾燥した混合物を、シリンダー最高温度３７０℃に設定した二軸押出機（池貝鉄鋼（株）製、ＰＣＭ−３０）のホッパーに供給し、更にガラス繊維（オーウェンスコーニング（株）製、ＰＸ−１）を２２質量部の割合で二軸押出機のシリンダーの途中に供給（サイドフィード）し、１５ｋｇ／ｈｒにて、溶融混練して、液晶ポリエステル樹脂組成物のペレットをそれぞれ得た。
【００８８】
次に、上記で得られた液晶ポリエステル樹脂組成物を、射出成形機（住友重機械工業（株）製ＳＧ−２５）を用いて、シリンダー最高温度３５０℃、射出速度１００ｍｍ／ｓｅｃ、金型温度８０℃で射出成形して、１３ｍｍ（幅）×１３０ｍｍ（長さ）×３．０ｍｍ（厚み）の射出成形体を作製した。これを光反射率の測定用試験片とした。また、上記と同様の条件で射出成形を行って、ＡＳＴＭ  Ｄ７９０に準じた曲げ試験片を作製し、荷重たわみ温度（ＤＴＵＬ）と曲げ弾性率の測定用試験片とした。
【００８９】
［液晶ポリエステル及び液晶ポリエステル樹脂組成物の評価］
上記の実施例及び比較例で得られたポリエステル粉体について、下記の方法により、Ｌ値及び光反射率を測定した。また、上記の方法によって得られた各試験片について、光照射試験前後の光反射率、荷重たわみ温度、曲げ弾性率を測定した。結果を表２に示す。
【００９０】
（ポリエステル粉体のＬ値及び光反射率の測定）
得られたサーモトロピック液晶ポリエステル粉体を皿に敷き詰め、自記分光光度計（Ｕ−３５００：（株）日立製作所製）の発光・受光部を上記粉体の上面に押し当てることにより、Ｌ値及び波長４８０ｎｍの光に対する拡散反射率の測定を行った。なお、Ｌ値はＪＩＳ  Ｚ  ８７２９に則り数値化されたＬａｂ表色系の数値であり、光反射率は、硫酸バリウム標準白板の拡散反射率を１００％としたときの相対値である。なお、測定値は、５回の測定数値の平均値を用いた。
【００９１】
（光反射率測定用試験片の初期の光反射率の測定）
得られた光反射率測定用試験片の表面について、自記分光光度計（Ｕ−３５００：（株）日立製作所製）を用いて波長４８０ｎｍの光に対する拡散反射率の測定を行った。なお、光反射率は、硫酸バリウム標準白板の拡散反射率を１００％としたときの相対値である。
【００９２】
（光照射試験後の光反射率の測定）
得られた光反射率測定用試験片に、（株）東洋精機製作所製サンテストＸＬＳ＋を用い、キセノンランプにより、６００Ｗ／ｍ２、ＢＰＴ温度９０℃の設定にて、５００時間光照射する光照射試験を行った。この光照射試験後の試験片の表面について、自記分光光度計（Ｕ−３５００：（株）日立製作所製）を用いて波長４８０ｎｍの光に対する拡散反射率の測定を行った。なお、光反射率は、硫酸バリウム標準白板の拡散反射率を１００％としたときの相対値である。
【００９３】
（荷重たわみ温度の測定）
上記で作製した曲げ試験の試験片を用い、ＡＳＴＭ  Ｄ６４８に従い、荷重たわみ温度（ＤＴＵＬ）の測定を行った。
【００９４】
（曲げ弾性率の測定）
上記で作製した曲げ試験の試験片を用い、ＡＳＴＭ  Ｄ７９０に従い、曲げ弾性率の測定を行った。
【００９５】
【表２】
0005726610.tif 000016
【００９６】
表１に示すように、式（１）成分の１，４−シクロヘキサンジカルボン酸（ＣＨＤＡ）の含有割合が２〜３０モル％でｐ−ヒドロキシ安息香酸（ＨＢＡ）の含有割合が４０〜８０モル％の範囲にあり、溶融重縮合および固相重縮合の温度を３１０℃以下にして重合して得られた実施例１〜５の液晶ポリエステル（Ａ）〜（Ｅ）は、表２に示すようにＬ値が７５以上と大きく色調が明るく、着色が抑制されていることが分かった。そして、これらの初期反射率は４０％以上となっていた。また、これらの液晶ポリエステルを用いて得られる樹脂組成物はいずれも３８０℃以下で射出成形可能であり、表２に示すように、成形品の４８０ｎｍの光に対する初期の光反射率は全て８０％以上と高く、かつ、５００時間光照射試験後の光反射率は、初期に対して高々７％程度しか低下せず、８０％以上の高いレベルを保持していることが分かった。また、成形体表面の変色も見られなかった。更に、実施例１〜５の樹脂組成物から得られる射出成形体は、いずれも荷重たわみ温度（ＤＴＵＬ）が２２０℃を超え、曲げ弾性率も６ＧＰａ以上と十分に高く、高度な耐熱性及び機械的特性を有していることが確認された。
【００９７】
一方、表１に示すように、ポリエステル（Ａ）と同じ組成でも、溶融重縮合あるいは固相重縮合の温度が３１５℃を超えて重合して得られた比較例１、２、４の液晶ポリエステル（Ｆ），（Ｇ），（Ｉ）は、ポリマーが茶色く着色してしまったため、表２に示すようにＬ値が低くなり反射率も低下した。また、これらを用いて得られる樹脂組成物の成形品の初期光反射率は８０％を下回った。また、ＣＨＤＡの含有割合が３５モル％、ＨＢＡの含有割合が３０モル％と本発明の範囲を外れるポリエステル（Ｈ）は、液晶性ではあるもののＤＴＵＬが２００℃を下回り耐熱性が劣る結果となった。